A銀イオン担持抗菌性ゼオライトと、B数平均分子量が700~4000のポリプロピレングリコール、ポリプロピレングリコールとポリブチレングリコールとの共重合体、又は、ポリプロピレングリコールの誘導体の何れかを含有することを特徴とする皮膚外用剤。前記Bポリプロピレングリコールの誘導体が、数平均分子量が700~4000のポリオキシプロピレングリセリルエーテル、ポリオキシプロピレンソルビット、ポリオキシプロピレンブチルエーテルの何れかであることを特徴とする請求項1記載の皮膚外用剤。皮膚外用剤全量に対して、エタノールが30質量以上含有されることを特徴とする請求項1又は2記載の皮膚外用剤。前記皮膚外用剤が液状化粧料であって、ロールオン容器に充填された防臭化粧料であることを特徴とする請求項1~3の何れか1項記載の皮膚外用剤。前記皮膚外用剤が液状化粧料であって、エアゾール又はディスペンサー容器に充填されたミスト状防臭化粧料であることを特徴とする請求項1~3の何れか1項記載の皮膚外用剤。前記皮膚外用剤が液状化粧料であって、シートに含浸されたシート状防臭化粧料であることを特徴とする請求項1~3の何れか1項記載の皮膚外用剤。本発明者等は、上述した観点に鑑み、銀イオン担持抗菌性ゼオライト粉末を配合した皮膚外用剤において、銀イオン担持抗菌性ゼオライト粉末による白浮きを防止するため鋭意研究した結果、数平均分子量が700~4000であるポリプロピレングリコール、ポリプロピレングリコールとポリブチレングリコールとの共重合体、又は、ポリプロピレングリコールの誘導体を配合すると、塗布後の白さが目立たず、白浮きを低減乃至防止できる皮膚外用剤が得られることを見出し、本発明を完成するに至った。本発明の目的は、銀イオン担持抗菌性ゼオライト粉末を配合した皮膚外用剤において、銀イオン担持抗菌性ゼオライト粉末に由来する白浮きを低減乃至防止した皮膚外用剤を提供することである。すなわち、本発明は、A銀イオン担持抗菌性ゼオライトと、B数平均分子量が700~4000のポリプロピレングリコール、ポリプロピレングリコールとポリブチレングリコールとの共重合体、又は、ポリプロピレングリコールの誘導体の何れかを含有することを特徴とする皮膚外用剤を提供するものである。また、本発明は、前記Bポリプロピレングリコールの誘導体が、数平均分子量が700~4000のポリオキシプロピレングリセリルエーテル、ポリオキシプロピレンソルビット、ポリオキシプロピレンブチルエーテルの何れかであることを特徴とする上記の皮膚外用剤を提供するものである。さらに、本発明は、皮膚外用剤全量に対して、エタノールが30質量以上含有されることを特徴とする上記の皮膚外用剤を提供するものである。また、本発明は、前記皮膚外用剤が液状化粧料であって、ロールオン容器に充填された防臭化粧料であることを特徴とする上記の皮膚外用剤を提供するものである。さらに、本発明は、前記皮膚外用剤が液状化粧料であって、エアゾール又はディスペンサー容器に充填されたミスト状防臭化粧料であることを特徴とする上記の皮膚外用剤を提供するものである。また、本発明は、前記皮膚外用剤が液状化粧料であって、シートに含浸されたシート状防臭化粧料であることを特徴とする上記の皮膚外用剤を提供するものである。本発明の効果は、銀イオン担持抗菌性ゼオライト粉末を配合した皮膚外用剤において、銀イオン担持抗菌性ゼオライト粉末に由来する白浮きを低減乃至防止できることである。以下、本発明を詳述する。<A銀イオン担持抗菌性ゼオライト>本発明にA成分として用いる銀イオン担持抗菌性ゼオライトは、ゼオライトのイオン交換可能な部分に抗菌性銀イオンを保持しているゼオライトの粉末が使用される。すなわち、ゼオライトのイオン交換可能なイオンの一部又は全部が抗菌性の銀イオンで置換されたゼオライトの粉末である。銀イオン担持抗菌性ゼオライトは常法によりゼオライトから容易に製造できる。本発明においては、抗菌性銀イオンと共に、亜鉛イオンとアンモニウムイオンを担持したゼオライトが好ましい。本発明には市販品セラメディックAJ10N:株式会社シナネンゼオミックを使用できる。銀イオン担持抗菌性ゼオライトの粉末の平均粒径は10μm以下であることが好ましい。さらに好ましくは0.1~5μmである。また、平均粒径がこの範囲である場合に、その粒度分布において粒径が1μmを超えるものが20以下であることが好ましい。ゼオライトは天然ゼオライト及び合成ゼオライトのいずれでもよい。ゼオライトは、一般に三次元骨格構造を有するアルミノシリケートであり、一般式としては、XM2nOAl2O3YSiO2ZH2Oで表示される。この一般式において、Mはイオン交換可能なイオンを表し、通常は1または2価の金属イオンである。nは金属イオンの原子価である。X及びYはそれぞれ金属酸化物、シリカ係数、Zは結晶水の数を表示している。ゼオライトの具体例としては、例えば、A-型ゼオライト、X-型ゼオライト、Y-型ゼオライト、T-型ゼオライト、高シリカゼオライト、ソーダライト、モルデナイト、アナルサイム、クリノプチロライト、チャバサイト、エリオナイト等を挙げることができる。これらのゼオライトのイオン交換容量は、A-型ゼオライト7meq/g、X-型ゼオライト6.4meq/g、Y-型ゼオライト5meq/g、T-型ゼオライト3.4meq/g、ソーダライト11.5meq/g、モルデナイト2.6meq/g、アナルサイム5meq/g、クリノプチロライト2.6meq/g、チャバサイト5meq/g、エリオナイト3.8meq/gである。いずれも抗菌性金属イオンやアンモニウムイオンでイオン交換するに十分の容量を有している。ゼオライト中のイオン交換可能なイオンは、例えば、ナトリウムイオン、カルシウムイオン、カリウムイオン、マグネシウムイオン、鉄イオン等である。また、これらのイオンに置換される抗菌性金属イオンは、例えば、銀、銅、亜鉛、水銀、錫、鉛、ビスマス、カドミウム、クロム、又はタリウムのイオンがあるが、本発明は銀イオンで交換されたものを使用する。抗菌性銀イオンは、抗菌性の観点からは、ゼオライト中に0.1~15質量含有されていることが好ましい。例えば、銀イオン0.1~15質量と亜鉛イオンを0.1~8質量含有する抗菌性ゼオライトが好ましい。一方、アンモニウムイオンは、ゼオライト中に20質量まで含有させることが好ましいが、ゼオライトの変色を有効に防止するという観点から、ゼオライト中0.5~5質量がより好ましく、0.5~2質量がさらに好ましい。なお、質量とは110°C乾燥基準のゼオライト中の質量百分率である。本発明において、銀イオン担持抗菌性ゼオライトは市販品を使用できる。抗菌性ゼオライトの製造方法としては、例えば、下記の如く調製される。すなわち、予め調製した銀イオン、亜鉛イオン等を含有する混合水溶液にゼオライトを接触させて、ゼオライト中のイオン交換可能なイオンと上記イオンとを置換させる。接触は、10~70°C、好ましくは40~60°Cで3~24時間、好ましくは10~24時間バッチ式又は連続式例えば、カラム法によって行うことができる。なお、上記混合水溶液のpHは3~10、好ましくは5~7に調整することが適当である。該調整により、銀の酸化物等のゼオライト表面又は細孔内への析出を防止できるので好ましい。また、混合水溶液中の各イオンは、通常いずれも塩として供給される。例えば、銀イオンは、硝酸銀、硫酸銀、過塩素酸銀、酢酸銀、ジアンミン銀硝酸塩、ジアンミン銀硫酸塩等である。亜鉛イオンは硝酸亜鉛II、硫酸亜鉛、過塩素酸亜鉛、チオシアン酸亜鉛、酢酸亜鉛等である。ゼオライト中の抗菌性銀イオンの含有量は、前記混合水溶液中の各イオン塩濃度を調整することによって、適宜制御することができる。前記混合水溶液中の銀イオン濃度を0.002M/l~0.15M/lとすることによって、適宜、銀イオン含有量0.1~5の抗菌性ゼオライトを得ることができる。また、抗菌性ゼオライトがさらに亜鉛イオンを含有する場合、前記混合水溶液中の亜鉛イオン濃度は0.15M/l~1.2M/lとすることによって、適宜、亜鉛イオン含有量0.1~8の抗菌性ゼオライトを得ることができる。抗菌性ゼオライトは、上記の混合水溶液以外に、各イオンを単独で含有する水溶液を用い、各水溶液とゼオライトとを逐次接触させることによって、イオン交換することもできる。各水溶液中の各イオンの濃度は、前記混合水溶液中の各イオン濃度に準じて定めることができる。イオン交換が終了したゼオライトは、十分に洗浄した後乾燥する。乾燥は105°C~115°C又は減圧1~30Torr下において70~90°Cで行うことが好ましい。<MQレジンにて表面処理を行った銀イオン担持抗菌性ゼオライト>本発明においては、銀イオン担持抗菌性ゼオライト粉末は、MQレジンにて常法により表面処理を行った疎水化処理粉末であることが好ましい。本発明において使用するMQレジンとは、SiO2単位Q単位と、R3SiO12単位M単位とからなる、部分的に架橋した公知の有機シリコーン樹脂トリメチルシロキケイ酸である。平均式1に示される構造を有し、そのM/Qモル比は0.7~1.0のものである。[化1]R3SiO122nSiO21式中、Rは一価炭化水素基であり、nは1~5の数である。MQレジンは、従来、撥水剤等としてファンデーション、アイクリーム、乳液、クリーム、サンスクリーン等の化粧品原料として単独で使用される他、化粧料用粉体の表面処理剤としても使用されている特許第3378590号等。また、本発明に用いるMQレジンの分子量は特に限定されないが、500~10000の間にあることが好ましい。これは、分子量が500未満であると処理した粉末が凝集しやすいという欠点があり、10000を超えるとMQレジンの有機溶媒に対する溶解性が低下し粉体表面に均一に被覆できないという欠点があるためである。銀イオン担持抗菌性ゼオライト粉末に対するMQレジンの被覆方法は特に限定されない。例えば、抗菌性ゼオライトをヘンシェルミキサー等で攪拌しながら溶媒に溶解したMQレジンを添加混合後、溶媒を除去、乾燥することによって得られる。使用する溶媒は、MQレジンが溶解する揮発性有機溶媒であり、例えば、デカメチルシクロペンタシロキサン、2-プロパノール、n-ヘキサン、シクロヘキサン等が例示される。MQレジンの銀イオン担抗菌性ゼオライトに対する被覆量は、銀イオン担持抗菌性ゼオライトに対して、質量比で0.5質量以上であり、使用性の観点から好ましくは0.5~10質量である。さらに好ましくは、1~3質量である。<A銀イオン担持抗菌性ゼオライトの配合量>銀イオン担持抗菌性ゼオライトの配合量は、皮膚外用剤全量に対して0.1~20質量、好ましくは1~10質量、さらに好ましくは3~7質量である。製品形態に応じて適宜決定され、適する量が配合される。B数平均分子量が700~4000のポリプロピレングリコール、ポリプロピレングリコールとポリブチレングリコールとの共重合体、又は、ポリプロピレングリコールの誘導体本発明において、白浮きを低減乃至防止するために配合されるB成分は下記の通りである。下記1~3の一種または二種以上のB成分が配合される。1数平均分子量が700~4000のポリプロピレングリコール2数平均分子量が700~4000のポリプロピレングリコールとポリブチレングリコールとの共重合体3数平均分子量が700~4000のポリプロピレングリコールの誘導体具体的には、数平均分子量が700~4000のポリオキシプロピレングリセリルエーテル、ポリオキシプロピレンソルビット、ポリオキシプロピレンブチルエーテル等本発明において、数平均分子量は化粧品原料基準第二版注解I1984年薬事日報社の942頁に記載された方法で求めることが出来る。上記1~3の成分はいずれも市販品を使用することが出来る。1数平均分子量が700~4000のポリプロピレングリコールとしては、数平均分子量が1000のニューポールPP1000、数平均分子量が2000のニューポールPP2000、数平均分子量が4000のニューポールPP4000などを好ましく使用できる。2数平均分子量が700~4000のポリプロピレングリコールとポリブチレングリコールとの共重合体としては、数平均分子量が700のPBG/PPG-9/1コポリマーポリブチレングリコールとポリプロピレングリコールが9:1の共重合体。ユニオールPB700日本油脂株式会社を好ましく使用できる。3数平均分子量が700~4000のポリプロピレングリコールの誘導体としては、ポリオキシプロピレングリセリルエーテル、ポリオキシプロピレンソルビット、ポリオキシプロピレンブチルエーテルが好ましく使用される。ポリオキシプロピレングリセリルエーテルとしては、数平均分子量が1000のニューポールGP1000、数平均分子量が4000のニューポールGP4000三洋化成工業株式会社が好ましく使用できる。また、ポリオキシプロピレンソルビットとしては、数平均分子量が700のニューポールSP750が好ましく使用できる。さらに、ポリオキシプロピレンブチルエーテルとしては、数平均分子量が1200のニューポールLB285三洋化成工業株式会社、平均分子量が1870のニューポールLB625三洋化成工業株式会社が好ましく使用できる。上記1~3の成分は、皮膚外用剤において、通常、保湿剤として配合される成分であるが、本発明においては、銀イオン担持抗菌性ゼオライト粉末に由来する白浮きの低減乃至防止効果を発揮し、白浮き低減防止剤として配合される必須成分である。<B数平均分子量が700~4000のポリプロピレングリコール、ポリプロピレングリコールとポリブチレングリコールとの共重合体、又は、ポリプロピレングリコールの誘導体の配合量>上記B成分の配合量は、皮膚外用剤全量に対して0.1~20質量、好ましくは1~20質量、さらに好ましくは5~20質量である。B成分の配合量は製品形態に応じて適宜決定され、適する量が配合される。本発明の皮膚外用剤には、上記した必須成分の他に、本発明の効果を損なわない範囲で、通常化粧品や医薬部外品等の皮膚外用剤に配合される他の成分、例えば、粉末成分、液体油脂、固体油脂、ロウ、炭化水素油、高級脂肪酸、高級アルコール、エステル油、シリコーン油、アニオン界面活性剤、カチオン界面活性剤、両性界面活性剤、非イオン界面活性剤、保湿剤、皮膜剤、紫外線吸収剤、金属イオン封鎖剤、低級アルコール、多価アルコール、糖、アミノ酸、有機アミン、高分子エマルジョン、pH調整剤、皮膚栄養剤、ビタミン、酸化防止剤、酸化防止助剤、香料、水等を必要に応じて適宜配合し、目的とする剤型に応じて常法により製造することが出来る。なお、本発明の剤型は限定されないが、銀イオン担持抗菌性ゼオライト粉末が分散した液状の皮膚外用剤が好ましい。特に、B成分の溶解性を上げたり、清涼感や乾きの早さを付与したりするという観点から、エタノールが、皮膚外用剤全量に対して少なくとも30質量以上、好ましくは30質量~95質量配合された液状の皮膚外用剤が好ましい。本発明の皮膚外用剤の製品形態は特に限定されない。例えば、銀イオン担持抗菌性ゼオライト粉末が分散した液状化粧料を、1ロールオン容器に充填された防臭化粧料、2エアゾール又はディスペンサー容器に充填されたミスト状防臭化粧料、3不織布等のシートに含浸されたシート状防臭化粧料などの製品形態が好ましく、これらの製品は常法により製造される。上記の製品形態以外にも、パウダータイプ、プレストパウダータイプ、スチックタイプなどの防臭化粧料が、本発明の皮膚外用剤として常法により製造される。次に実施例を挙げて本発明をさらに具体的に説明する。本発明はこれによって限定されるものではない。配合量は特に断りのない限り全量に対する質量である。表1に示す処方にて、銀イオン担持抗菌性ゼオライトが分散した液状化粧料を常法により製造し、本発明の効果である塗布後の白浮きを下記の評価方法により確認した。また、黒色の発生についても、下記の評価方法により確認した。なお、表2~表5は、表1の液状化粧料に配合されるB成分実施例、又は、B成分以外の各種保湿剤比較例のみを記載して、これらを配合した場合の評価を示している。白浮き防止の評価表1~表5の皮膚外用剤を、黒色の人工皮膚上の1.5cm×1.5cmの範囲に、マイクロピペットで10μLを塗布した。2時間後の白浮きを目視にて確認し、以下の基準で評価した。<評価基準>◎:白浮きが全く認められない。○:若干の白浮きが認められるが、比較例1よりも白浮きが大幅に低減しており、許容範囲である。×:白浮きが明確に認められる。黒色のブツの評価表1~表5の皮膚外用剤を60°Cの恒温槽に1週間保存した。60°Cの恒温槽に1週間保存後の皮膚外用剤に、黒色のブツが存在するかについて目視にて観察し、以下の基準で評価した。<評価基準>○:黒色のブツが認められない。×:黒色のブツが認められる。1:銀イオン担持抗菌性ゼオライトのMQレジン処理は、抗菌性ゼオライトの粉末50gを、小型粉砕機に入れ、攪拌しながら溶媒に溶解したMQレジン処理剤を添加した。添加後、約3分攪拌し、得られた粉末を乾燥機中120°C、24時間乾燥した。なお、用いたMQレジンは、M単位:CH33SiO12と、Q単位:SiO2とからなるトリメチルシロキシケイ酸である。白浮きの低減防止効果黒色のブツの発生60°C1W上記で使用したB成分、B成分以外の各種保湿剤として使用した市販品は以下の通りである。上記表2~表5の結果から、本発明の実施例は、白浮きの防止効果に優れていると同時に、黒色のブツの発生についても優れた効果を有している。これに対して、本発明のB成分の代わりに、ポリプロピレングリコール200、ポリプロピレングリコール400、POEPOPジメチルエーテル等の保湿剤を配合した比較例は、白浮きの防止効果がなく、また、黒色のブツが発生する場合がある。以下に、本発明の皮膚外用剤の処方例を挙げる。いずれも、白浮きの低減防止効果に優れていると同時に、黒色のブツの発生がない化粧料である。処方例1:ロールオン容器に適する化粧料液状化粧料配合成分質量エタノール残余水5銀イオン担持抗菌性ゼオライト1ヒドロキシプロピルセルロース02グルタチオン05パラフェノールスルホン酸亜鉛塩05ポリプロピレングリコール数平均分子量400010処方例2:ロールオン容器に適する化粧料液状化粧料配合成分質量エタノール残余水5銀イオン担持抗菌性ゼオライト10ヒドロキシプロピルセルロース02グルタチオン05パラフェノールスルホン酸亜鉛塩05ポリプロピレングリコール数平均分子量200010処方例3:エアゾール又はディスペンサー容器に充填されたミスト状防臭化粧料配合成分質量エタノール残余水45銀イオン担持抗菌性ゼオライト5シリカ1グルタチオン05パラフェノールスルホン酸亜鉛塩05ポリオキシプロピレングリセリルエーテル数平均分子量100010処方例4:シートに含浸されたシート状防臭化粧料配合成分質量エタノール残余水40銀イオン担持抗菌性ゼオライト1タルク3グルタチオン05パラフェノールスルホン酸亜鉛塩05ポリオキシプロピレンブチルエーテル数平均分子量18705